(57)【要約】【課題】窓、網戸、障子等の住宅の開口部に貼る花粉除去シートとして、通気性および採光性を損なうことなく耐久性を向上させ、かつ、花粉を確実に除去できる花粉除去紙を提供すること。【解決手段】紙材の原料として、疎水性および感熱収縮性の合成繊維（ＰＥＴ繊維）とアパタイトを付着させた天然繊維（パルプ繊維）とバインダーとを混合し、機械漉きにより製紙することにより、アパタイト２を天然繊維１の表面に付着させた花粉除去紙とする。【選択図】図１
2009209510.tif 000002
【特許請求の範囲】
【請求項１】
紙材を構成する繊維として、疎水性および感熱収縮性の合成繊維を含有し、外部からの加熱によって収縮する熱収縮性を備えた花粉除去紙。
【請求項２】
前記合成繊維の直径が０．１〜３．３dtex、長さが１〜２０ｍｍである請求項１に記載の花粉除去紙。
【請求項３】
紙材を構成する繊維として、吸水時の面積の伸びを抑制する疎水性および感熱収縮性の合成繊維のほかに、乾燥時の面積の収縮で貼付時の展張状態を温湿度の変化に合わせて、繰り返しリセットして維持することを可能にする天然繊維を含有する請求項１または請求項２に記載の花粉除去紙。
【請求項４】
紙材を構成する繊維の表面にアパタイトを結晶化させ付着させた請求項１から請求項３のいずれかに記載の花粉除去紙。
【請求項５】
天然繊維の表面にアパタイトを結晶化させ付着させた請求項４に記載の花粉除去紙。
【請求項６】
アパタイトの付着量が、天然繊維の1〜３０質量％である請求項５に記載の花粉除去紙。
【請求項７】
紙材が合成繊維を５０〜９５質量％、天然繊維および／またはアパタイトを結晶化させ付着させた天然繊維を５０〜５質量％含有する請求項３から請求項６のいずれかに記載の花粉除去紙。
【請求項８】
天然繊維がパルプ繊維である請求項３から請求項７のいずれかに記載の花粉除去紙。
【請求項９】
合成繊維がＰＥＴ繊維である請求項１から請求項８のいずれかに記載の花粉除去紙。
【請求項１０】
紙材の原料として、少なくとも合成繊維とアパタイトを結晶化させ付着させた天然繊維とバインダーとを混合し、機械漉きにより製紙する花粉除去紙の製造方法。
【請求項１１】
天然繊維を叩解処理し、フィブリル化した繊維表面にアパタイトを結晶化させることにより、アパタイトを結晶化させ付着させた天然繊維を得る請求項１０に記載の花粉除去紙の製造方法。
【請求項１２】
紙材の原料として、合成繊維を５０〜９５質量％、天然繊維および／またはアパタイトを付着させた天然繊維を５０〜５質量％配合する請求項１０または請求項１１に記載の花粉除去紙の製造方法。
【請求項１３】
天然繊維としてパルプ繊維を使用する請求項１０から請求項１２のいずれかに記載の花粉除去紙の製造方法。
【請求項１４】
合成繊維としてＰＥＴ繊維を使用する請求項１０から請求項１３のいずれかに記載の花粉除去紙の製造方法。
【発明の詳細な説明】
【技術分野】
【０００１】
本発明は、網戸や障子紙などに貼り付けて花粉の室内侵入を防止する花粉除去紙およびその製造方法に関する。
【背景技術】
【０００２】
近年、とくに都市部においてスギ花粉やヒノキ花粉を原因とする花粉症患者が増加している。
【０００３】
花粉症患者を抱える家庭においては、スギ花粉やヒノキ花粉が舞う２月から５月頃にかけては、住宅の窓を開けることができず換気ができない。
【０００４】
このため、窓、網戸、障子等の住宅の開口部に、織布あるいは不織布からなるシート状のフィルター（スクリーンフィルター）を貼ることにより、スギ花粉等の微粒子の侵入を阻止する手段が採られるようになった（特許文献１〜３参照）。
【０００５】
しかし、従来のスクリーンフィルターにおいては、とくにフィルターを構成するシート材として不織布を採用した場合、例えば網戸に貼って使用すると、雨、風、紫外線等に繰り返しもしくは長期間曝されることにより、破れやたるみが発生し、加えて花粉などの微粒子がシート内部に係留保持されるため、その本来の性能を長期間維持することができず、耐久性の面で問題がある。耐久性を向上させるためにシート材を厚くしたり、複数枚積層したりすると、窓、網戸、障子等の住宅の開口部に本来求められる通気性および採光性が損なわれる。
【先行技術文献】
【特許文献】
【０００６】
【特許文献１】実開平６−３７４８６号公報
【特許文献２】特開２００１−３１１３７２号公報
【特許文献３】特開２００４−３２４２４１号公報
【発明の概要】
【発明が解決しようとする課題】
【０００７】
本発明は、窓、網戸、障子等の住宅の開口部に貼る花粉除去シートとして、通気性および採光性を損なうことなく耐久性を向上させ、かつ、花粉を確実に除去できる花粉除去紙およびその製造方法を提供する。
【課題を解決するための手段】
【０００８】
本発明は、窓、網戸、障子等の住宅の開口部に貼る花粉除去シートとして、必要な通気性、採光性および耐久性を確保するために、シート材として「紙」を使用することを前提とし、さらにその耐久性を向上させるために、紙材を構成する繊維として疎水性および感熱収縮性の合成繊維を使用して、家庭用アイロンやヘアドライヤーなどによる外部からの熱によって収縮する熱収縮性を付加したものである。
【０００９】
このように、紙材を構成する繊維として疎水性および感熱収縮性の合成繊維を使用することで、雨等により水に濡れても、その疎水性のため繊維が膨潤することはなく、紙の展張状態にも緩みが生じにくいので耐久性が向上する。また、紙の展張状態に緩みが生じたとしても、紙材の繊維が感熱収縮性であるので、アイロンやヘアドライヤーなどで紙の表面を加熱することにより、繊維が収縮して美麗に展張するようになり、花粉除去紙としての耐久性が向上する。
【００１０】
花粉除去性能については、紙自体が持つ繊維の配列構造によるフィルター効果によって、必要最低限度の性能を得ることができるが、さらに花粉除去性能を向上させるためには、紙材を構成する繊維の表面にアパタイトを付着させる。
【００１１】
紙材を構成する繊維の表面にアパタイトを付着させると、後述するように、アパタイトは、繊維の表面に多数の凹凸を形成して付着する。本発明者の研究によると、このアパタイトによる多数の凹凸によって花粉の通過が阻止され、花粉をより確実に除去できることがわかった。言い換えれば、アパタイトによる多数の凹凸が、粒径１０〜５０μｍ程度の花粉の通過を阻止するのに、丁度良い形態であることがわかった。
【００１２】
そして、このアパタイトによる多数の凹凸は、紙としての通気性および採光性にはほとんど影響を及ぼさず、また、疎水性および感熱収縮性の合成繊維を使用して耐久性も維持できる。
【発明の効果】
【００１３】
本発明によれば、紙の持つ本来の通気性および採光性を確保しつつ、花粉除去紙としての耐久性を向上させることができることから、窓、網戸、障子等の住宅の開口部用として適用することで、より優れた生活環境が実現できる。
【図面の簡単な説明】
【００１４】
【図１】本発明の花粉除去紙において紙材を構成する繊維にアパタイトを付着させる手順を模式的に示す断面図である。
【図２】本発明の花粉除去紙において紙材を構成する繊維にアパタイトを付着させる他の手順を模式的に示す断面図である。
【発明を実施するための形態】
【００１５】
本発明の花粉除去紙において紙材を構成する繊維としては、疎水性および感熱収縮性の合成繊維に加え、その他の一般的な合成繊維や天然繊維を使用することができるが、貼り付け時の施工性のために、さらにアパタイトは天然繊維に付着しやすいことから、少なくともその一部に天然繊維を使用することが好ましい。
【００１６】
天然繊維としては、こうぞ、三ツ又、がん皮、麻等の天然の靭皮繊維や、木材パルプ、コットンリンターパルプ等のパルプ繊維を使用できる。このうち、アパタイトとの親和性、加工性などの技術適性や価格や入手のパフォーマンスの点からパルプ繊維を使用することが好ましい。さらに、通常のパルプ離解機を使って離解した状態でも一部はフィブリル化するが、加えて叩解機を使って繊維の叩解度を調整することによって、繊維表面の凹凸化（フィブリル化）を促進させ、アパタイトの付着形状調整を行うこともできる。
【００１７】
図面を参照して説明すると、図１（ａ）に示すように叩解前の繊維１の表面は比較的滑らかであるが、叩解処理を施すことにより、図１（ｂ）に示すように繊維表面がフィブリル化し、繊維１が枝分かれした突起１ａが生成する。この突起１ａを備えた繊維１の表面にアパタイト２を結晶化させ付着させることにより、図１（ｃ）に示すように、突起１ａの形状に沿った形でアパタイトによる多数の凹凸を生成することができる。また、図１（ｄ）に示すようにアパタイト２をより多く付着させ突起１ａの全体が埋没するような形とすることもできる。この場合でも、図１（ｄ）のようにアパタイト２による凹凸は形成される。このようにアパタイト２の付着量を調整することにより、アパタイト２による凹凸の程度（アパタイトの付着形状）を調整することができるが、その程度は用途に応じて適宜決定することができる。
【００１８】
また、アパタイト２の付着による凹凸の程度は、繊維１の叩解度を調整することによっても調整することができる。すなわち、繊維１の叩解度を調整し、表面の突起１ａの数や形状を調整することにより、アパタイトの付着量やそれによる凹凸の形態を調整することができる。
【００１９】
なお、図１では、繊維１を叩解することを前提としたが、図２に示すように叩解前の繊維１の表面にアパタイト２を結晶化させ付着させることもできる。これによってもアパタイトによる凹凸は生成するが、その凹凸の程度（アパタイトの付着形状）を調整する自由度を向上させる点からは、図１のように繊維１を叩解した後に、アパタイト２を結晶化させ付着させることが好ましい。
【００２０】
パルプ繊維にアパタイトを結晶化・付着させると、その表面は繊維状アパタイトになるため吸水度が実質的に０になり、施工後の水分による弛みの原因を排除できるが、アパタイトを使わない場合は吸水度を抑えるための疎水化剤の使用が好ましい。
【００２１】
吸水性の天然繊維を配合して、障子枠などに貼り付けた紙は、一般的には吸水すると繊維が膨潤して体積を増して面積が広くなるために結果として展張状態が緩んだ状態となり、乾燥すると吸水前の体積に戻る性質があるために結果として元の面積に戻って吸水前の展張状態に戻る。
【００２２】
天然繊維のみのアパタイト未使用の場合で疎水化剤の使用が少ない場合や、天然繊維へのアパタイトの付着が少ない場合も同様の傾向を示す。その対策として、疎水性の合成繊維の使用で面積の伸長の程度を縮小できることに加えて、天然繊維の配合によって、乾燥時の面積の収縮で貼付時の展張状態を温湿度の変化に合わせて、繰り返しリセットして維持することを可能にする。
【００２３】
紙は一般的に色が白く、障子紙としては視界を遮るために白さが必要であるが、網戸やレースのカーテンなどのように透けて見える（シースルー）ようにするには、紙の白さが視界の障害となる。適度の坪量で隙間の空いたフィルター状の紙で、紙の色をグレーにすれば、透けて見えやすくなり、閉塞感が和らぐ。吸水性のパルプ繊維であれば染色が容易である。
【００２４】
花粉除去紙の耐久性を向上させるための疎水性および感熱収縮性の合成繊維としては、ポリエチレン（ＰＥ）、ポリプロピレン（ＰＰ）、ポリエステル（ＰＥ）、酢酸ビニール等やそれらの誘導体等の単体又は複合の繊維を使用できる。
【００２５】
このように疎水性および感熱収縮性の合成繊維を使用すると、花粉除去紙として網戸等に貼り付けた際にゆるみが生じたとき、アイロンやヘアドライヤーなどで紙の表面を加熱すると繊維が収縮して紙が美麗に展張するようになる。さらに、雨が当り水に濡れても疎水性のため繊維が膨潤しないので紙の展張状態に緩みが出にくく、耐久性が向上する。
【００２６】
また、合成繊維としては、疎水性および感熱収縮性の合成繊維に加えて、主体繊維として、レーヨン、ビニロン、アクリルなどの繊維を使用でき、バインダー繊維として、ポリビニルアルコール（ＰＶＡ）、エチレン・酢酸ビニールコポリマー（ＥＶＡ）、もしくはポリエチレン（ＰＥ）、ポリプロピレン（ＰＰ）、ポリエステル（ＰＥ）やそれらの誘導体等の単体または複合の繊維などを使用できる。これらの繊維は、障子戸や網戸など使用場所に応じて適宜選択すればよい。
【００２７】
さらに、合成繊維の大きさおよび長さについては、繊維の直径は大きい方が強度は強くなるが空隙が大きく、かさ高になり花粉除去紙としては不適である。強度維持のための構造材としての繊維と、花粉を捕捉（キャッチ）するための空隙調整のための繊維とを混合して目的の強度と空隙を得ることができる。繊維の直径は、０．１〜３．３dtexが好ましい。繊維の長さは、長すぎると湿式抄紙時に結束しやすく、短すぎると強度が落ちやすいことから、１〜２０ｍｍが好ましい。より好ましくは３〜１５ｍｍである。
【００２８】
さらに、これらの合成繊維および天然繊維は、これらを原料として得られた紙材が、疎水性および感熱収縮性の合成繊維を５０〜９５質量％、好ましくは６０〜９０質量％含有し、残部が天然繊維やレーヨン等の化学繊維（セルロース繊維）やアパタイトを付着させた天然繊維となるように配合することが好ましい。合成繊維が５０質量％未満では、強度が不足し、耐久性に問題が生じることがあるからである。耐久性と花粉除去性能をバランスさせるためには、合成繊維として疎水性および感熱収縮性の合成繊維を５０〜９５質量％、天然繊維、および／またはアパタイトを付着させた天然繊維を５０〜５質量％含有するように配合することがより好ましい。
【００２９】
また、アパタイト自体の含有量でいえば、アパタイトを付着させた天然繊維に占める割合として１〜３０質量％であることが好ましい。１〜６質量％がより好ましい。アパタイトの含有量が１質量％未満では、天然繊維表面全体を覆うことが困難となり、十分な花粉除去性能を発揮できない。一方、３０質量％を超えると、紙の強度が低下するばかりではなく、繊維表面をフィブリル化して凹凸を設けた表面状態をアパタイトが積層し過ぎて、凹凸がなだらかになり、ひいてはカサ高な形状となり、花粉などを紙層内に保持しやすくなるため紙の汚れが早くなり不都合である。
【００３０】
本発明の花粉除去紙の坪量は、１０〜６０ｇ／ｍ２が好ましい。より好ましくは、２０〜４０ｇ／ｍ２である。１０ｇ／ｍ２未満では強度が不足し、６０ｇ／ｍ２を超えると通気性や採光性が悪くなる。網戸に貼る場合は、シースルー性が必要なため、１０〜３０ｇ／ｍ２がより好ましい。
【００３１】
本発明の花粉除去紙によれば、上述のとおり、紙の持つ本来の通気性および採光性を確保しつつ、花粉除去紙としての耐久性を向上させることができ、さらにアパタイトの使用によって花粉除去性能を向上させることができる。
【００３２】
具体的な特性としては、耐久性を表す指標として、ＪＩＳ  Ｐ  ８１１２により測定した破裂強さが７８．４５ｋＰａ以上となり、湿潤時も特性が落ちにくくなる。また、通気性を表す指標として、後述する表１の方法により測定した使用前の圧力損失が１０ｍｍ以下（４８Ｌ／ｍｉｎ）となり、採光性を表す指標として、可視光線透過率と相関性のあるＪＩＳ  Ｐ  ８１４９の測定方法により測定した不透明度が２０％〜５０％の範囲となる。また、浸水伸度（％）は０．５％以下、好適な例では０．１〜０．２％以下となる。このことは、雨が降って紙が濡れたとき弛みやしわが発生しにくくなることを示す。さらに、花粉除去性能としては、後述するＪＩＳ９９０８に準じた測定方法により測定した花粉除去率（粒子捕獲率）が９０％以上の特性を得ることができる。また吸水度が高いと紙は弛みやすくなるので、１０ｍｍ以下が好ましい。５ｍｍ以下がより好ましい。本発明では、後で実施例に示すように、この吸水度のレベルを十分に達成できる。
【００３３】
このような本発明の花粉除去紙は、紙材の原料として少なくとも疎水性および感熱収縮性の合成繊維、必要に応じて他の合成繊維や天然繊維やセルロース繊維やアパタイトを付着させた天然繊維と、バインダーとを混合し、通常の機械漉きにより製紙することで製造することができる。また、必要に応じて製紙用の分散剤、凝集剤、紙力増強剤、染料、定着剤、疎水化剤等を使うこともできるが、その場合、なるべく加工後に疎水性になるものを選定することが好ましい。
【００３４】
なお、乾式不織布を製造する方法では、スパンレースやニードルパンチ式等が嵩高になり、繊維がＺ軸方向にも配向することになるため、繊維を加熱しても厚さ方向に収縮が吸収されて面積の収縮への寄与が少なくなり、本発明の花粉除去紙のように美麗な展張ができず、不適である。
【００３５】
また、本発明において紙材の原料となるアパタイトを付着させた天然繊維は、天然繊維をカルシウムイオン溶液に投入、攪拌しながらｐＨを８以上にコントロールしつつ、リン酸イオンを滴下することにより、繊維表面にアパタイトを結晶化・付着させることで得ることができる。また、上述のとおり、繊維表面を叩解してフィブリル化した表面に同様の方法によりアパタイトを結晶化・付着させることで、さらに凹凸の多いアパタイト−天然繊維複合体を得ることができる。
【００３６】
なお、アパタイトを付着させた本発明の花粉除去紙は、通常どおり紙材の原料となる繊維とバインダーとを混合して製紙した後に、その紙をカルシウムイオン溶液に投入、攪拌しながらｐＨを８以上にコントロールしつつ、リン酸イオンを滴下することにより、繊維の表面にアパタイトを結晶化・付着させることによっても製造可能であるが、アパタイトは主に天然繊維に結晶化・付着するので、その製造性を考慮すると、紙材の原料としてアパタイトを付着させた天然繊維を使用する上述の製造方法を採用することが好ましい。
【００３７】
さらに本発明では、特開２００１−０３２１９０号に記載の方法により、アパタイトに光触媒機能を付加して、花粉等の有機物の汚れを分解することも可能である。
【００３８】
網戸の外側に貼り付けて、屋内から屋外が透けて見える（シースルー）ようにするには紙の白さが視界の障害となる。適度の坪量の隙間の空いたフィルター状の紙で、紙の色をグレーにすれば、透けて見えるようになる。吸水性のパルプ繊維であれば染色が容易である。この場合、直接染料でも良いが、使用環境で直射日光も当たるので、耐光性の強い顔料タイプが好ましい。定着性を上げるため、定着剤を適宜使用する。
【００３９】
花粉除去紙の貼付については、雨が当たらず結露しない場所の障子などであれば、障子紙の代わりに花粉除去紙をそのまま通常の障子貼りの方法で、でんぷん糊で貼り付けることができる。結露する場所の障子枠や網戸の外側に貼るときは、網戸の外面（アルミ製、鉄製、木製その他を含む）の枠に両面テープを貼り、剥離紙を剥して花粉除去紙を貼り付ける。そのとき貼り付けた紙に弛みがある場合はヘアドライヤーなどで弛んだ面を加熱すると感熱収縮性の合成繊維を含む花粉除去紙は収縮して美麗に展張する。また網戸への装着は、網戸用のネットと重ねて通常のネットの装着方法で装着しても良い。ここで、もし花粉除去紙に弛みがあれば両面テープ貼りと同様に加熱して美麗に展張することができる。
【実施例】
【００４０】
表１に本発明の実施例と比較例を示す。
【００４１】
表１に示す実施例は、紙材の原料として、アパタイトを付着させたパルプ繊維（表１の実施例１では「アパタイトパルプ」と表記）またはパルプ繊維単体（表１の実施例２では「パルプ単体」と表記）を２０質量％、ＰＥＴ繊維Ａ（帝人ファイバー（株）製、製品名ＰＥＴＳＣ「テピルス」品番（ＴＪ０４ＣＮ  ＳＤ  １．７ｄｔｔ×５ｍｍ））を３５質量％、ＰＥＴ繊維Ｂ（同品番ＴＪ０４ＮＳＤ  １．７ｄｔｔ×１５ｍｍ）を４０質量％、バインダーとしてＰＶＡを５質量％配合し、さらにこの配合物に地合改善のために粘剤としてポリエチレンオキサイド（「アルコッス」（登録商標））を適宜添加し、これを通常の機械漉きにより製紙して得たものである。ここで、紙材の原料となるアパタイトを付着させたパルプ繊維は、パルプ繊維をカルシウムイオン溶液に投入、攪拌しながらｐＨを８以上にコントロールしつつ、リン酸イオンを滴下することにより、繊維表面にアパタイトを結晶化・付着させることによって得た。このとき、アパタイトの付着量は、アパタイトパルプに占める割合で２８．３質量％であった。
【００４２】
実施例２では、花粉除去紙のシースルー性を高めて、閉塞感を和らげるために網戸と同様の色にするために、有機顔料(発売元、西邦化学産業のセイミックブラックＢ)２質量％とその定着剤としてＦＣＢフィックスＦＰＮコンク(御国色素株式会社製)１質量％を外掛けで使用した。
【００４３】
一方、比較例は、乾式不織布（（株）ニトムズ製の「網戸用花粉フィルター」）であり、ＰＥＴ繊維をアクリルバインダーで接着したものである。
【００４４】
これらの実施例および比較例につき、坪量および厚さを測定するとともに、その特性として、白色度、不透明度、透過率、吸水度、破裂強さ、引張強さ、浸水伸度、粒子捕獲率および圧力損失を測定した。各特性の測定方法は、以下のとおりである。
（１）白色度  ：ＪＩＳ  Ｐ  ８１２３に準じて測定した。
（２）不透明度：ＪＩＳ  Ｐ  ８１４９に準じて測定した。
（３）透過率  ：ＪＩＳ  Ｌ  １０５５の遮光性試験方法に準じて測定した。
（４）吸水度  ：ＪＩＳ  Ｐ  ８１４１に準じて測定した。
（５）破裂強さ：ＪＩＳ  Ｐ  ８１１２に準じて測定した。
（６）引張強さ：ＪＩＳ  Ｐ  ８１１３に準じて測定した。
（７）浸水伸度：ＪＡＰＡＮ  ＴＡＰＰＩ  Ｎｏ．２７「紙および板紙の水中伸度試験方法」に準じて測定した。
（８）粒子捕獲率：ＪＩＳ９９０８（「換気用エアフィルターユニット・換気用電気集じん器の試験方法」）に準じて測定した。試験方法は同規格「４．試験方法の種類」のうち形式３の質量法を用いた。試験器具は同規格の付図３に基づき製作した。捕獲率は粒子（粒径１０〜５０μｍ程度の黒鉛（伊藤黒鉛工業製、球状黒鉛  品番ＳＧ−ＢＬ３０）の微細粉）の捕獲前後のフィルターユニット重量を比較することで求めた。
（９）圧力損失：粒子捕獲率測定時の試験設備（内径３５．５ｍｍの上向きの吸引口を持つ）を流速２０Ｌ／ｍｉｎまたは４８Ｌ／ｍｉｎに風量を調節して水柱の目盛を０に合わせた後に、紙を乗せて水柱の高さ（ｍｍ）を測定した。
【００４５】
表１に示すとおり、実施例、比較例ともに、粒子捕獲率は９０％を超え、花粉除去性能は目標値を満足するが、比較例は、ＪＩＳの厚さ計では測り始めは０．１９８ｍｍと０．２ｍｍ近いが、加圧面間圧力が高いため０．１１８ｍｍまで圧縮された。見かけの厚さ（シックネスゲージ）では０．２ｍｍをオーバーしており、花粉が不織布内に保持されやすいため汚れやすい。
【００４６】
また、比較例では、水中伸度が、縦、横ともに目標値をオーバーしているために雨にぬれると大きく弛み皺が発生して美観を損ねる。これに対して、実施例では、水中伸度が目標値を満足し、吸水度も０および２ｍｍと小さく目標値を満足しているので、雨にぬれても弛み皺が発生しにくい。さらに、実施例は、破裂強さおよび引張強さにおいても比較例より優れており、総合的に比較例よりも耐久性に優れると言える。
【００４７】
なお、実施例１のアパタイトパルプをパルプ繊維単体で置き換えた実施例２も、実施例１に比べ粒子捕獲率（１枚）が２〜３％程度劣るほかは、実施例１とほぼ同等の特性が得られた。ただし、実施例２は色をグレーに仕上げたために、表１に示すとおり、白色度で６９．６％のダウン、不透明度で９％のアップ、可視光線の透過率で１６％のダウンとなった。
【００４８】
次に、表１の実施例１，２で得られた紙（紙幅１ｍ×長さ２ｍ）を約Ａ４サイズに折り畳んだり、巻紙にしたものを作り、約１ｍ角のポリエステルの防虫網を張ったアルミ製の網戸を用意して、網戸の外枠の外面に両面テープで貼り付けた。巻紙の場合は、網戸を水平に置いて転がして貼り付けた。貼り上がりは綺麗に展張して良好であった。折り畳んだ紙の場合は、網戸を立てたまま貼り付けた。貼り上がりは折れ目が残ったが、アイロンを軽く当てると折り目は消えて綺麗に展張した。
【００４９】
比較例（ニトムズ製の「網戸用花粉フィルター」）においても実施例と同様の貼り方をした。その結果、折れ目が残ったのでアイロンを当ててみたが、折れ目は消えなかった。これは感熱収縮性のＰＥＴ繊維を使っていても、不織布では繊維がＺ軸方向に配向しているため、繊維の収縮が面積の収縮に寄与しないためと考えられる。
【００５０】
これらの実施例および比較例を貼り付けた網戸を複数準備し、南側の軒下に３か月間置いて耐候試験をした。実施例ではいずれも、雨の日は多少緩むが、晴れて乾燥すると紙はピンと美麗に展張した。これに対して比較例では、雨を吸い込んだ重さでだらりと垂れ下がったような皺が発生して、乾燥後もその皺は薄くはなったが消えずに残って見苦しかった。
【００５１】
【表１】
2009209510.tif 000003
【産業上の利用可能性】
【００５２】
本発明は、スギ花粉を始めとしてヒノキ花粉等の各種花粉の除去に利用できるほか、花粉除去と併せて黄砂等の空気中を浮遊する各種微粒子の除去にも利用できる。
【符号の説明】
【００５３】
１  繊維
１ａ  フィブリル化して繊維が枝分かれした突起
２  アパタイト
【図１】
2009209510.tif 000004
【図２】
2009209510.tif 000005